СПОСОБ ВЫПОЛНЕНИЯ КОМПОЗИТА С КЕРАМИЧЕСКОЙ МАТРИЦЕЙ

1. Способ выполнения детали из композитного материала с матрицей из керамического материала и волокнами из керамического материала, причем способ содержит последовательные этапы, на которых:
- выполняют волоконную преформу (1) путем переплетения нитей (2), состоящих из волокон из керамического материала, на поверхности контакта с опорным элементом, воспроизводящим внутреннюю и/или наружную форму детали, которую требуется выполнить;
- частично уплотняют волоконную преформу (1) при температуре ниже температуры плавления материала опорного элемента и ниже температуры плавления материала волокон преформы, причем упомянутое частичное уплотнение приводит к упрочненной волоконной преформе с объемной долей матрицы выше 5% и меньше или равной 40% от объема матрицы детали, которую требуется выполнить;
- отделяют опорный элемент от упрочненной волоконной преформы посредством химического травления поверхности контакта материала опорного элемента; причем
- уплотняют упрочненную преформу при температуре ниже температуры плавления волокон этой преформы.
2. Способ выполнения детали из композитного материала с керамической матрицей по п.1, в котором волоконная преформа, упрочненная на этапе частичного уплотнения, имеет объемную долю матрицы, меньше или равную 30% от объема матрицы выполняемой детали.
3. Способ выполнения детали из композитного материала с керамической матрицей по п.2, в котором волоконная преформа, упрочненная на этапе частичного уплотнения, имеет объемную долю матрицы, меньше или равную 20% от объема матрицы выполняемой детали.
4. Способ выполнения детали из композитного материала с керамической матрицей по п.3, в котором волоконная преформа, упрочненная на этапе частичного уплотнения, имеет объемную долю матрицы, меньше или равную 10% от объема матрицы выполняемой детали.
5. Способ выполнения детали из композитного материала с керамической матрицей по п.1, в котором опорный элемент выполнен из диоксида кремния, предпочтительно из силикатного стекла.
6. Способ выполнения детали из композитного материала с керамической матрицей по п.1, в котором опорный элемент выполнен из оксида алюминия.
7. Способ выполнения детали из композитного материала с керамической матрицей по п.1, в котором опорный элемент выполнен из диоксида циркония.
8. Способ выполнения детали из композитного материала с керамической матрицей по п.1, в котором опорный элемент содержит сердечник из металла, способного выдерживать температуру уплотнения преформы, покрытый слоем диоксида кремния, силикатного стекла, оксида алюминия или диоксида циркония.
9. Способ выполнения детали из композитного материала с керамической матрицей по любому из п.п.5, 6 или 7, в котором химическое травление опорного элемента проводят с помощью кислоты, предпочтительно фтористоводородной кислоты, или щелочи.
10. Способ выполнения детали из композитного материала с керамической матрицей по п.8, в котором химическое травление опорного элемента получают, выполняя химическое травление слоя диоксида кремния, силикатного стекла, оксида алюминия или диоксида циркония, присутствующих на сердечнике, с помощью кислоты, предпочтительно фтористоводородной кислоты, или щелочи.
11. Способ выполнения детали из композитного материала с керамической матрицей по п.1, в котором опорный элемент является полым элементом.
12. Способ выполнения детали из композитного материала с керамической матрицей по п.1 или 11, в котором опорный элемент имеет ось вращения или имеет плоскую форму.
13. Способ выполнения детали из композитного материала с керамической матрицей по п.1, в котором волокна выполнены из материала, выбранного из углерода и карбида кремния.
14. Способ выполнения детали из композитного материала с керамической матрицей по п.1, в котором матрица выполнена из материала, выбранного из углерода и карбида кремния.
15. Способ выполнения детали из композитного материала с керамической матрицей по п.1, в котором деталь из композитного материала является оболочкой из композитного материала для реактора на быстрых нейтронах с натриевым охлаждением или газовым охлаждением или для реактора на воде под давлением.
16. Способ выполнения детали из композитного материала с керамической матрицей по п.1, в котором деталь из композитного материала представляет собой гексагональную трубу из композитного материала для реактора на быстрых нейтронах с натриевым охлаждением или газовым охлаждением или для реактора на воде под давлением.